КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к составам керамических масс, которые могут быть использованы в производстве облицовочной плитки.
Известна керамическая масса, включающая, мас.%: глину 66,0-80,0; отход обогащения асбестовой руды 10,0-20,0; уголь 1,0-4,0; стеклокоролек 1,0-10,0 [1].
Задача изобретения состоит в повышении прочности изделий, полученных из керамической массы.
Технический результат достигается тем, что керамическая масса для изготовления облицовочной плитки, включающая глину и стеклокоролек, дополнительно содержит кварцевый песок при следующем соотношении компонентов, мас.%: глина 60,0-72,0; стеклокоролек 14,0-20,0; кварцевый песок 14,0-20,0.
Для приготовления керамической массы используют качественные беложгущиеся глины и кварцевые пески любых месторождений.
В таблице приведены составы керамической массы.
Таблица
Компоненты
Состав, мас.%:
1
2
3
Глина
72,0
66,0
60,0
Стеклокоролек (отход производства стекловолокна)
14,0
17,0
20,0
Кварцевый песок
14,0
17,0
20,0
Прочность на сжатие, МПа
~40
~45
~40
Компоненты дозируют в требуемых количествах. В шаровую мельницу загружают кварцевый песок, стеклокоролек и проводят измельчение компонентов сухим способом в течение 3-5 часов. Затем в мельницу добавляют глину и измельчают еще в течение 3 часов. Степень измельчения компонентов должна соответствовать остатку 2% на сите 008. Измельченные компоненты увлажняют до 10-13%. Из полученной керамической массы полусухим способом формуют плитки. На поверхность плиток напыляют слой глазури (состав глазури, мас.%: глина 2,0-5,0; стеклокоролек 95,0-98,0) и при температуре 1000-1150°С проводят обжиг.
Источники информации
1. SU 1165662, C04B 33/00, 1985.